(57)【特許請求の範囲】
【請求項１】
起歪部上に絶縁膜を介して結晶性シリコン薄膜を形成し、前記起歪部の本体を、Ｎｉ３〜５％、Ｃｒ１５〜１７．５％、Ｃｕ３〜５％を含んだマルテンサイト系析出硬化型ステンレス鋼で形成した歪み量検出装置の製造方法であって、
前記結晶性シリコン薄膜は、不純物を添加した結晶性シリコン薄膜形成後、５４０〜５９０℃でアニール処理する工程を包含し、
前記絶縁膜に接している結晶性シリコン薄膜の界面が多結晶体であることを特徴とする歪み量検出装置の製造方法。
【発明の詳細な説明】
【０００１】
【発明の属する技術分野】
本発明は、気体や液体の圧力を測定する歪み量検出装置の製造方法に関する。
【０００２】
【従来の技術】
従来の歪み量検出装置における歪みゲージの形成方法として、プラズマＣＶＤ法を用い基板上に結晶性シリコン薄膜（歪みゲージ）を形成する方法が存在する（例えば、特許文献１参照。）。
【０００３】
【特許文献１】
特公平６−７０９６９号公報
【０００４】
上記方法を利用した従来の歪み量検出装置３５は、図７に示すように、測定する流体等を導入するための空洞３０ａを有するダイアフラム３０上に絶縁層３１（シリコン酸化膜）を形成した後、多結晶シリコン薄膜を形成し、これを歪みゲージ３２として利用している。
【０００５】
この歪み量検出装置３５は、プラズマＣＶＤ法を用い、５９０℃以下の温度において多結晶シリコン薄膜を形成し、この薄膜をフォトリソグラフィー等の技術を用いて適切な形状に加工して歪みゲージ３２として用いられている。
【０００６】
この歪みゲージ３２は、多結晶シリコン薄膜を安価且つ大量に製作する場合に有利である。また、この歪みゲージ３２の温度特性は、ＴＣＲ（抵抗値の温度特性）が−７００〜−２００ＰＰＭ／℃、ＴＣＳ（歪み感度の温度特性）が±３００ＰＰＭ／℃とシリコン薄膜としては良好で、歪みゲージに適している。
【０００７】
また、他の多結晶シリコン薄膜の形成方法として、５９０℃以下の温度において、プラズマＣＶＤ法、又はスパッタリング法等を用いてアモルファスシリコン薄膜を成膜した後、レーザアニール法によってアモルファスシリコン薄膜を結晶化させ、フォトリソグラフィー等の技術を用いて適切な形状に加工して歪みゲージとして使用されている。
【０００８】
この歪みゲージは、比較的大粒径の多結晶シリコン薄膜を形成できることが特徴である。また、アモルファスシリコンを残留させないことも可能となる。
【０００９】
【発明が解決しようとする課題】
しかし、上記多結晶シリコン薄膜を歪みゲージとして使用する歪み量検出装置の歪みゲージ３２としての多結晶シリコン薄膜は、結晶粒径が約０．１μｍ程度であり、特に、図８に示すように、その下層の絶縁膜３１との界面３３においてはアモルファス（非晶質）シリコンとなっている。このような構成の多結晶シリコン薄膜を歪みゲージとして用いた歪み量検出装置を比較的高温である雰囲気（１００℃以上）にして連続で歪みを計測した場合、図９に示すように出力のゼロ点がクリープしていく現象（高温時の負荷特性）が発見された。これは、特に前記アモルファスシリコン部分の遅延弾性によって歪みゲージ自身が応力の印加されている方向（圧縮又は引張り）にクリープしたため発生したものである。
【００１０】
また、上記アモルファスシリコン薄膜を結晶化させ歪みゲージとして使用する方法は、圧力センサ一つ一つに対するレーザアニール工程であるため、量産性に向かない。また、多結晶シリコン薄膜歪みゲージの温度特性は粒径に大きく左右されるため、レーザアニール処理したシリコン薄膜のＴＣＲ（抵抗値の温度特性）は約２０００ＰＰＭ／℃、ＴＣＳ（歪み感度の温度特性）は−１５００ＰＰＭ／℃に達し、歪み量検出装置としては適さないものとなってしまう。
【００１１】
本発明が解決しようとする課題には、上記した問題が一例として挙げられる。
【００１２】
そこで、本発明は、絶縁膜上に形成した多結晶シリコン薄膜の温度特性を悪化させずに高温時の負荷特性を改善できる歪みゲージを備えた歪み量検出装置の製造方法を提供することを目的とする。
【００１３】
【課題を解決するための手段】
以下、本発明について説明する。なお、本発明の理解を容易にするために添付図面の参照符号を括弧書きにて付記するが、それにより本発明が図示の形態に限定されるものではない。
【００２２】
請求項１の発明は、起歪部上に絶縁膜を介して結晶性シリコン薄膜を形成し、前記起歪部の本体を、Ｎｉ３〜５％、Ｃｒ１５〜１７．５％、Ｃｕ３〜５％を含んだマルテンサイト系析出硬化型ステンレス鋼で形成した歪み量検出装置の製造方法であって、前記結晶性シリコン薄膜は、不純物を添加した結晶性シリコン薄膜形成後、５４０〜５９０℃でアニール処理する工程を包含し、前記絶縁膜に接している結晶性シリコン薄膜の界面が多結晶体であることを特徴とする。
【００２３】
このようにすれば、多結晶シリコン膜の温度特性を悪化させずに、高温時の圧力負荷特性を大幅に改善した歪み量検出装置を得ることができる。また、アニール処理の温度の上限を５９０℃とすることにより、この温度処理を後述する時効硬化熱処理に適用しても、結晶性シリコン薄膜の温度特性を悪化させず、且つ、高温時の圧力負荷特性を大幅に改善できる。また、アニール処理の温度の下限を５４０℃とすることにより、結晶性シリコン薄膜と絶縁膜界面に存在するシリコンのアモルファス部を多結晶化させることができるとともに、目的とする抵抗率が得られるため、高温時の圧力負荷特性を大幅に改善できる。
【００２６】
【発明の実施の形態】
以下、図１〜図５を参照して、本発明による歪みゲージを備えた歪み量検出装置の実施形態について説明する。なお、本実施形態の歪み量検出装置は、例えば燃料噴射圧力制御検出器等に用いることができる。
【００２７】
図１は歪み量検出装置を示し、図１（ａ）は断面図、図１（ｂ）は平面図、図２は図１（ａ）のＡ部分拡大図である。図示のように、歪み量検出装置１は、起歪部として機能する金属製ダイアフラム本体５と、その金属製ダイアフラム本体５上部に形成される電気的絶縁性膜（以下「絶縁膜１０」と呼ぶ。）と、その絶縁膜１０の上層に形成される歪みゲージ１５、１５と、絶縁膜１０及び歪みゲージ１５上に形成される電極パッド２０、２０と、歪みゲージ１５及び電極パッド２０上に形成される保護膜２５と、を備えている。
【００２８】
金属製ダイアフラム本体５は、円筒部６と、この円筒部６の上端を閉じる薄膜部７と、円筒部６の外周のフランジ部８とを含んで形成されている。また、この金属製ダイアフラム本体５は、Ｎｉ３〜５％、Ｃｒ１５〜１７．５％、Ｃｕ３〜５％を含んだマルテンサイト系析出硬化型ステンレス鋼である。このマルテンサイト系析出硬化型ステンレス鋼は弾性特性に優れ、且つ、高耐力の材料であり、起歪部の材質として好適である。また、このマルテンサイト系析出硬化型ステンレス鋼は、通常、熱間圧延、固溶化熱処理を行った後、時効硬化熱処理（析出硬化熱処理）によって炭素含有量の少ないマルテンサイト組織となり銅組成に富む化合物が析出して硬化し、高弾性、高耐力を得ることができるものである。
【００２９】
【表１】
0003713008.tif 000002
【００３０】
【表２】
0003713008.tif 000003
【００３１】
表１は、固有化熱処理を行った後に所定の時効硬化温度にて析出硬化熱処理を行う際の条件を示したものである。表２は、表１の条件にしたがって処理された材料の機械的性質を示したものである。
【００３２】
本結果より、析出硬化熱処理における時効硬化温度は材料の機械的性質に影響を与えることがわかる。
【００３３】
また、表２に示すように、引張り強さが最大となるのは、時効硬化温度が４７０〜４９０℃の場合であり、その際は、引張り強さが１３１０Ｎ／ｍｍ2以上であることがわかる。また、時効硬化温度が５７０〜５９０℃であっても、その際の引張り強さは、１０００Ｎ／ｍｍ2以上であることがわかる。
【００３４】
薄膜部７の下端面は円筒部６の内面と接し、測定すべき流体や気体等（以下「流体等」と呼ぶ。）の圧力と接する受圧面６ａとして機能する。また、円筒部６の下端には流体等の導管や容器等が気密的に固着され、円筒部６の内部に流体等が導入される。
【００３５】
また、薄膜部７において、受圧面６ａと反対側の、フランジ部８を含む外面７ａ（ダイアフラム本体上部）には鏡面加工が施される。
【００３６】
絶縁膜１０は、この外面７ａに形成される。絶縁膜１０は、例えば、シリコン酸化膜である。この絶縁膜１０は、プラズマＣＶＤ法、又はスパッタリング法により形成される。
【００３７】
歪みゲージ１５は、ダイアフラム本体５が圧縮応力を受ける位置、及び引張り応力を受ける位置の絶縁膜１０上に形成される。例えば、図１（ｂ）に示すように、圧縮応力を受ける位置と引っ張り応力を受ける位置にそれぞれ２本ずつ計４本備えられる。また、歪みゲージ１５と絶縁膜１０との境を界面９と呼ぶ。
【００３８】
この歪みゲージ１５は、まず、プラズマＣＶＤ法やスパッタリング法によって、不純物としてボロンを含んだ結晶性シリコン薄膜を厚さ約０．５μｍ形成した後、５４０〜５９０℃でアニール処理を行って形成される。
【００３９】
図６にアニール装置の一例の構造図を示す。アニール処理では前記の熱によるアニールのほか、図６に示す加熱系４０，ガス導入系４１、排気系４２、電極４３を有したアニール装置により基板４４を５４０〜５９０℃に加熱すると共にガス導入、プラズマによるアシストを伴いアニールを施す方法により実施しても良い。その後、フォトリソグラフィーとドライエッチングにより結晶性シリコン薄膜を加工して歪みゲージ１５として用いられる。
【００４０】
アニール処理の温度の上限を５９０℃としているのは、この温度処理を上記表１、及び表２に示す時効硬化処理（析出硬化熱処理）に適用しても、上記マルテンサイト系析出硬化型ステンレス鋼の高弾性、高耐力の特徴を生かすと共に歪み量検出装置の温度特性を悪化させず、且つ、高温時の圧力負荷特性を大幅に改善できるからである。また、アニール処理の温度を５４０℃としているのは、この温度以下では結晶性シリコン薄膜と絶縁膜との界面に存在する結晶性シリコン薄膜のアモルファス部分１２を結晶化させることができず、目的とする抵抗率が得られないばかりか、結果として、高温時の圧力負荷特性も改善できないためである。そのため、アニール温度は５４０℃以上必要である。
【００４１】
また、結晶性シリコン薄膜には不純物としてホウ素が添加される。ホウ素は、アニール処理前の抵抗率が７×１０-3〜３．３×１０-2Ω・ｃｍとなるように添加される。尚、アニール処理後の薄膜の抵抗率は、３×１０-3〜１．７×１０-2Ω・ｃｍである。
【００４２】
図３に本発明の歪み量検出装置の不純物添加量に対するＴＣＲ特性図を示す。図示のように、不純物としてホウ素を添加することにより、ＴＣＲ（抵抗値の温度特性）を−７００〜−２００ＰＰＭ／℃とすることができる。これは、アニール処理後の歪みゲージのＴＣＲが−３００〜２００ＰＰＭ／℃を達成できるようにするためである。これにより温度特性の良い歪みゲージを得られる。
【００４３】
また、図４に本発明の歪み量検出装置に温度（１４０℃）、圧力（１８０ＭＰａ）を印加した場合の高温時圧力負荷特性図を示す。図示のように、アニール処理前の薄膜の抵抗率（７×１０-3〜３．３×１０-2Ω・ｃｍ）を５４０〜５９０℃でアニール処理することによって、アニール処理無しの場合と比較して、歪み量検出装置の高温時の圧力負荷特性が半分以下に改善される。
【００４４】
また、図５にアニール処理前後におけるシリコン薄膜の比抵抗値特性図を示す。図示のように、アニール処理することにより多結晶シリコン薄膜の結晶性が向上し、比抵抗値の減少が生じているものと推測できる。
【００４５】
また、このアニール処理によって、図２に示すように、絶縁膜１０と結晶性シリコン薄膜（歪みゲージ１５）との界面９においてもアモルファスシリコン部分１２が多結晶化される。尚、この結晶性シリコン薄膜は、結晶が絶縁膜１０の表面に対して、柱状に成長した多結晶体である。
【００４６】
電極パッド２０は、圧縮応力及び引っ張り応力を受ける位置に設けられた歪みゲージ１５、及び絶縁膜１０と接するように備えられ、且つ、歪みゲージ１５がフルブリッジ回路に結線されるように配線され、歪み変化に対して電圧出力が得られるようにする。この配線や電極パッドは金属薄膜（例えば、アルミニウム、金など）で形成され、真空蒸着法やスパッタリング法により成膜される。
【００４７】
また、歪みゲージ１５と電極パッド２０の接触部を保護するように保護膜２５が形成される。
【００４８】
本発明は以上の実施形態に限定されることなく、種々の形態にて実施してよい。例えば、上記実施形態に示した歪み量検出装置１の配線は、必ずしも歪みゲージ４本を使用したフルブリッジ回路である必要はなく、歪みゲージ２本を使用したハーフブリッジ回路、歪みゲージ１本を使用したホイートストンブリッジ回路としても構わない。
【図面の簡単な説明】
【図１】本発明の歪み量検出装置を示し、図１（ａ）は断面図、図１（ｂ）は平面図である。
【図２】図１（ａ）のＡ部分拡大図である。
【図３】本発明の歪み量検出装置における不純物添加量に対するＴＣＲ特性図である。
【図４】本発明の歪み量検出装置における歪みゲージの高温時圧力負荷特性図である。
【図５】アニール処理前後におけるシリコン薄膜の比抵抗値特性図である。
【図６】アニール装置の一例の構造図である。
【図７】従来の歪み量検出装置の外観断面図である。
【図８】図５のＢ部分拡大図である。
【図９】従来の歪み量検出装置の歪みゲージの高温時圧力負荷特性図である。
【符号の説明】
１  歪み量検出装置
５  起歪部（金属製ダイアフラム本体）
９  界面
１０  絶縁膜
１５  歪みゲージ
【図１】
0003713008.tif 000004
【図２】
0003713008.tif 000005
【図３】
0003713008.tif 000006
【図４】
0003713008.tif 000007
【図５】
0003713008.tif 000008
【図６】
0003713008.tif 000009
【図７】
0003713008.tif 000010
【図８】
0003713008.tif 000011
【図９】
0003713008.tif 000012